ИЗДЕЛИЯ, ВКЛЮЧАЮЩИЕ ПРОТИВОКОНДЕНСАТНЫЕ И/ИЛИ НИЗКОЭМИССИОННЫЕ ПОКРЫТИЯ, И/ИЛИ СПОСОБЫ ИХ ИЗГОТОВЛЕНИЯ

1. Способ изготовления стеклопакета (IGU), включающий:
обеспечение первой стеклянной подложки;
размещение множества слоев, непосредственно или не непосредственно, на первой основной поверхности первой стеклянной подложки, при этом множество слоев включает в следующем порядке, начиная от первой стеклянной подложки:
первый слой, содержащий оксинитрид кремния, имеющий показатель преломления 1,5-2,1,
слой, содержащий оксид индия-олова (ITO), имеющий показатель преломления 1,7-2,1, и
второй слой, содержащий оксинитрид кремния, имеющий показатель преломления 1,5-2,1,
термообработку первой стеклянной подложки вместе с размещенным на ней множеством слоев;
обеспечение второй стеклянной подложки по существу параллельно первой стеклянной подложке при разделении одной от другой, так что первая основная поверхность первой стеклянной подложки обращена в сторону, противоположную второй стеклянной подложке; и
совместное уплотнение первой и второй стеклянных подложек.
2. Способ по п.1, в котором первый и второй слои, содержащие оксинитрид кремния, имеют показатели преломления 1,7-1,8.
3. Способ по п.1, в котором слой, содержащий оксид индия-олова (ITO), имеет показатель преломления 1,8-1,93.
4. Способ по п.2, в котором слой, содержащий оксид индия-олова (ITO), имеет показатель преломления 1,8-1,93.
5. Способ по п.1, в котором первая подложка с множеством слоев на первой основной поверхности первой стеклянной подложки имеет полусферическую излучательную способность менее чем или равную примерно 0,23 после указанной термообработки.
6. Способ по п.1, в котором первая подложка с множеством слоев на первой основной поверхности первой стеклянной подложки имеет полусферическую излучательную способность менее чем или равную примерно 0,20 после указанной термообработки.
7. Способ по п.1, в котором первая подложка с множеством слоев на первой основной поверхности первой стеклянной подложки имеет удельное поверхностное сопротивление менее чем или равное примерно 20 после указанной термообработки.
8. Способ по п.1, в котором указанная термообработка включает процесс лазерного отжига.
9. Способ по п.8, в котором указанный процесс лазерного отжига включает применение массива лазерных диодов, функционирующих при мощности примерно 1 кВт и при длине волны излучения примерно 975 нм.
10. Способ по п.1, в котором для указанной термообработки используют печь, имеющую множество зон.
11. Способ по п.10, в котором часть указанных зон рекристаллизует слой, содержащий оксид индия-олова (ITO).
12. Способ по п.11, в котором температура первой стеклянной подложки остается ниже 425°C во время указанной термообработки.
13. Способ по п.1, в котором указанная термообработка включает термообработку инфракрасным излучением.
14. Способ по п.13, в котором указанную термообработку инфракрасным излучением выполняют при длине волны примерно 1-2 микрон.
15. Способ изготовления стеклопакета (IGU), включающий:
обеспечение первой стеклянной подложки;
размещение множества слоев, непосредственно или не непосредственно, на первой основной поверхности первой стеклянной подложки, при этом множество слоев включает в следующем порядке, начиная от первой стеклянной подложки:
первый слой, содержащий оксинитрид кремния,
слой, содержащий оксид индия-олова (ITO), и
второй слой, содержащий оксинитрид кремния;
термообработку первой стеклянной подложки вместе с размещенным на ней множеством слоев;
обеспечение второй стеклянной подложки по существу параллельно подложки первой стеклянной подложке при разделении одной от другой, так что первая основная поверхность первой стеклянной подложки обращена в сторону, противоположную второй стеклянной подложке,
при этом первая подложка с множеством слоев на первой основной поверхности первой стеклянной подложки имеет полусферическую излучательную способность, менее чем или равную примерно 0,20, и удельное поверхностное сопротивление, менее чем или равное примерно 20 Ом/квадрат после указанной термообработки.
16. Способ по п.15, в котором первый и второй слои, содержащие оксинитрид кремния, имеют показатели преломления 1,7-1,8.
17. Способ по п.15, в котором слой, содержащий оксид индия-олова (ITO), имеет показатель преломления 1,8-1,93.
18. Способ по п.16, в котором слой, содержащий оксид индия-олова (ITO), имеет показатель преломления 1,8-1,93.
19. Способ по п.15, в котором указанная термообработка включает лазерный отжиг, воздействие ближнего ИК-коротковолнового ИК (NIR-SWIR) излучения и/или нагревание в печи.
20. Стеклопакет (IGU), содержащий:
первую стеклянную подложку;
множество слоев, осажденных распылением, непосредственно или не непосредственно, на первой основной поверхности первой стеклянной подложки, при этом множество слоев включает в следующем порядке, начиная от первой стеклянной подложки:
первый слой, содержащий оксинитрид кремния, имеющий показатель преломления 1,5-2,1,
слой, содержащий оксид индия-олова (ITO), имеющий показатель преломления 1,7-2,1, и
второй слой, содержащий оксинитрид кремния, имеющий показатель преломления 1,5-2,1,
вторую стеклянную подложку, по существу параллельную первой стеклянной подложке при разделении одной от другой, первая основная поверхность первой стеклянной подложке обращена в сторону, противоположную второй стеклянной подложке, в собранном состоянии; и
краевое уплотнение, совместно уплотняющее первую и вторую стеклянные подложки,
в котором первая стеклянная подложка термообработана вместе с осажденным на ней множеством слоев, и
в котором первая подложка с множеством слоев на первой основной поверхности первой стеклянной подложки имеет полусферическую излучательную способность, менее чем или равную примерно 0,20, и удельное поверхностное сопротивление, менее чем или равное примерно 20 Ом/квадрат после указанной термообработки.
21. Покрытое изделие, содержащее:
стеклянную подложку, поддерживающую множество слоев, осажденных напылением, непосредственно или не непосредственно, на ее первую основную поверхность, при этом множество слоев включает в следующем порядке, начиная от стеклянной подложки:
первый слой, содержащий оксинитрид кремния, имеющий показатель преломления 1,5-2,1,
слой, содержащий оксид индия-олова (ITO), имеющий показатель преломления 1,7-2,1, и
второй слой, содержащий оксинитрид кремния, имеющий показатель преломления 1,5-2,1,
в котором стеклянная подложка термообработана вместе с осажденным на ней множеством слоев, и
в котором подложка с множеством слоев на первой основной поверхности первой стеклянной подложки имеет полусферическую излучательную способность, менее чем или равную примерно 0,20, и удельное поверхностное сопротивление, менее чем или равное примерно 20 Ом/квадрат после указанной термообработки.